(57)【特許請求の範囲】
【請求項１】
メソゲンを有するエポキシ樹脂モノマとエポキシ樹脂用硬化剤を含む熱硬化性エポキシ樹脂組成物の樹脂硬化物であって、前記樹脂硬化物は、結晶相又は液晶相よりなる異方性構造を有し、前記異方性構造単位の径の最大値が４００ｎｍ以上であり、樹脂成分中に含まれる異方性構造の割合が２５ｖｏｌ％以上であることを特徴とする熱硬化性樹脂硬化物。
【請求項２】
前記エポキシ樹脂モノマが、下記一般式（１）
Ｅ−Ｍ−Ｓ−Ｍ−Ｅ                     ...（１）
（但し、Ｅはエポキシ基、Ｍはメソゲン、Ｓはスペーサ部を示す）で表されるエポキシ樹脂モノマである請求１に記載の熱硬化性樹脂硬化物。
【発明の詳細な説明】
【技術分野】
【０００１】
本発明は、電気・電子機器等に用いる絶縁材料であって、特に、熱伝導性に優れた熱硬化性樹脂硬化物に関する。
【背景技術】
【０００２】
モーターや発電機からプリント配線基板に至るまでのほとんどの電気電子機器は、電気を通すための導体と、絶縁材料とから構成される。
【０００３】
近年、これら電気機器の小型化が急速に進んでおり、絶縁材料に求められる特性もかなり高いものになってきている。なかでも、小型化に伴い高密度化された導体から発生する発熱量は大きくなってきており、いかに熱を放散させるかが重要な課題となっている。
これに対し、各種の電気機器の絶縁材料には、その絶縁性能の高さや成型の容易さ、耐熱性等の観点から、熱硬化性樹脂が広く使用されている。
【０００４】
しかし、一般的に熱硬化性樹脂の熱伝導率は低く、前記の熱の放散を妨げている大きな要因となっている。従って、高熱伝導率を有する絶縁材料の必要性は非常に高い。
高熱伝導性を有する材料としては、高熱伝導性のフィラ粉末を熱硬化性樹脂に混合した複合材料が知られている。使用されるフィラ粉末も銀やアルミニウムなどの金属紛末、二酸化ケイ素、酸化アルミニウム、酸化マグネシウム、酸化ベリリウム、窒化ホウ素、窒化アルミニウム、窒化ケイ素、炭化ケイ素、フッ化アルミニウム、フッ化カルシウムなどの無機セラミック粉末などが多数検討されている。
【０００５】
しかしながら、熱硬化性樹脂にこのようなフィラ粉末を混合すると、成形前の樹脂の粘度が著しく増大するため、微細構造体を製造することは困難であり、また、その作業性も極めて悪い。
【０００６】
また、熱硬化性樹脂の熱伝導率は極めて低く、少量のフィラ粉末を混合した材料ではそれほど熱伝導率が向上しないため、多量のフィラ粉末を混合する必要がある。しかし、多量のフィラ粉末を樹脂中に均一に分散させることは現実には難しい。
【０００７】
さらに、有機物である熱硬化性樹脂とフィラ粉末の親和性にも問題が生じる場合が多く、界面での剥離が非常に起こり易くなり、長期使用時にその絶縁性が大きく低下する可能性も大きい。
【０００８】
このような観点から、有機材料で高い熱伝導率を達成すると云う課題は極めて重要なことである。有機材料で高熱伝導率を達成する方法として、特開昭６１−２９６０６８号公報に、超高度に配向したポリマー繊維を充填した高熱伝導性を有するプラスチックコンパウンドが開示されている。これは、ＰＯＬＹＭＥＲ、Ｖｏｌ．１９、１５５頁（１９７８年）に記載されている超高度に配向したポリマー繊維は、その繊維軸方向に熱伝導率が向上すると云う性質を利用したものである。
【０００９】
しかしながら、超高度に配向したポリマー繊維は、その繊維軸に垂直な方向には熱伝導率が低下するため、有機絶縁組成物中にポリマー繊維をランダムに分散させても、熱伝導率はほとんど向上しない。
【００１０】
有機絶縁組成物中にポリマー繊維を一方向に配列させることにより、配列方向には熱伝導率の優れた有機絶縁材料を得ることができるが、それ以外の方向には熱伝導率は逆に低下してしまうと云う問題がある。
【００１１】
また、ＡＤＶＡＮＣＥＤ ＭＡＴＥＲＩＡＬＳ、Ｖｏｌ．５、１０７頁（１９９３年）、および、ドイツ国特許第４２２６９９４号には、メソゲン基を有するジアクリレート等のモノマを、ある一方向に配向させた後に架橋反応させることで、分子鎖の並んだフィルムの面内方向の熱伝導率が高い異方性材料が記載されている。しかし、それ以外の方向、特に、フィルムの厚さ方向の熱伝導率は低くなってしまう。
【００１２】
一般に、フィルム材料の熱の移動方向は、厚さ方向の場合が圧倒的に多く、このような材料では効果が小さい。
【００１３】
厚さ方向に分子鎖を並べる手法に関する検討もある。特開平１−１４９３０３号公報、特開平２−５３０７号公報、特開平２−２８３５２号公報、特開平２−１２７４３８号公報には、静電圧を印可した状態でのポリオキシメチレンやポリイミドのような有機材料の製法が記載されている。
【００１４】
また、特開昭６３−２６４８２８号公報には、ポリプロピレンやポリエチレン等の分子鎖が配列したシートを、配列方向が重なるように積層後、固着した積層物を、配向方向に垂直な方向に薄切りすることで、垂直方向に分子鎖が配列した材料が記載されている。これらの手法では確かにフィルムの厚さ方向の熱伝導率が高い材料となるが、成形が非常に煩雑になってしまい、使用できる材料が限られてしまう。
【００１５】
特開平１１−３２３１６２号公報には、メソゲンを有するモノマを重合した熱伝導率が０．４Ｗ／ｍ・Ｋ以上の絶縁組成物の記載がある。この絶縁組成物は空間的にほぼ等方性でありながらその熱伝導率は高く、煩雑な成形法を取ることなく、厚さ方向の熱伝導率を高めることができる。しかし、その熱伝導率の値は０．４〜０．５Ｗ／ｍ・Ｋ程度である。
【００１６】
特開平９−１１８６７３号公報には、２つのメソゲン基を有する液晶熱硬化性モノマ、および、このモノマから製造したスメクチック構造を有する液晶熱硬化性ポリマが記載されている。この液晶熱硬化性ポリマは、高度に配列したスメクチック構造を形成することができる。しかし、このポリマの熱伝導率に関しては一切記載されていない。
【発明の開示】
【発明が解決しようとする課題】
【００１７】
本発明は、上記事情に鑑み、空間的にほぼ等方性を保ちながら、熱伝導率を大きく高めた高熱伝導性の熱硬化性樹脂硬化物の提供を目的としている。
【課題を解決するための手段】
【００１８】
上記目的を達成する本発明の要旨は次ぎのとおりである。
〔１〕 熱硬化性樹脂硬化物の樹脂成分中に異方性構造が存在し、該異方性構造を構成する異方性構造単位が共有結合部を有しており、該異方性構造単位の径の最大値が４００ｎｍ以上で、樹脂成分中に含まれる異方性構造の割合が２５ｖｏｌ％以上であることを特徴とする熱硬化性樹脂硬化物。
〔２〕 前記熱硬化性樹脂硬化物中の樹脂成分が、メソゲンを有するエポキシ樹脂モノマとエポキシ樹脂用硬化剤を含むエポキシ樹脂硬化物である上記〔１〕に記載の熱硬化性樹脂硬化物。
〔３〕 前記エポキシ樹脂モノマが、下記一般式（１）
Ｅ−Ｍ−Ｓ−Ｍ−Ｅ ...（１）
（但し、Ｅはエポキシ基、Ｍはメソゲン、Ｓはスペーサ部を示す）で表されるエポキシ樹脂モノマである前記〔２〕に記載の熱硬化性樹脂硬化物。
【００１９】
本発明における熱硬化性樹脂硬化物とは、その中の樹脂成分が加熱により架橋構造体を形成した樹脂硬化物を示す。具体的な樹脂成分としては、不飽和ポリエステル樹脂、エポキシ樹脂、アクリル樹脂、フェノール樹脂、メラミン樹脂、ユリア樹脂、ウレタン樹脂等の硬化物が挙げられる。特に、絶縁性、耐熱性が優れているエポキシ樹脂が挙げられる。これらの樹脂成分はモノマ、架橋剤、可とう化剤、希釈剤、改質剤等を含むことができる。
この熱硬化性樹脂硬化物は、上記の樹脂成分を主成分とし、その他に金属，無機セラミック，有機物の粉末，織布，不織布，短繊維，長繊維等を含むこともできる。この場合、これらは樹脂成分の熱伝導率には影響せず、樹脂成分の高い熱伝導率がそのまま効果として現れる。
【００２０】
本発明における異方性構造とは、ミクロな配列をしている構造体のことである。例えば、結晶相や液晶相などが相当する。このような構造体が樹脂中に存在するか否かは、偏光顕微鏡による観察によって容易に判別することができる。即ち、直行ニコル状態での観察において、偏光解消現象による干渉縞が見られることで判別可能である。
【００２１】
この異方性構造は、通常樹脂中に島状に存在しており、本発明における異方性構造単位とは、その一つの島のことである。本発明においては、この異方性構造単位は共有結合部を有していることが必要である。
【００２２】
本発明における異方性構造単位の径の最大値および異方性構造の割合は、透過型電子顕微鏡（ＴＥＭ）により直接観察することで算出することができる。具体的な算出方法は後述の実施例中に記載する。
【００２３】
本発明におけるメソゲン基とは、液晶性を発現する可能性のある官能基を示す。具体的には、ビフェニル、フェニルベンゾエート、アゾベンゼン、スチルベン等やその誘導体が挙げられる。
【００２４】
また、本発明におけるエポキシ樹脂モノマとは、少なくとも１つのエポキシ基を有するモノマを示す。さらに、そのエポキシ樹脂モノマはメソゲン基を有していることが好ましい。具体的には、ビフェニル基、フェニルベンゾエート基、スチルベン基、アゾベンゼン基などのメソゲンを少なくとも一つ分子内に有するエポキシ樹脂モノマや、二つ以上分子内に有するツインメソゲンタイプのエポキシ樹脂モノマが挙げられる。特に、下記一般式（１）に示されるようなツインメソゲンタイプのエポキシ樹脂モノマは、異方性構造単位の径の最大値および異方性構造の割合を向上させるのに最も好ましい。
Ｅ−Ｍ−Ｓ−Ｍ−Ｅ ...（１）
（但し、Ｅはエポキシ基、Ｍはメソゲン、Ｓはスペーサ部を示す）。
【００２５】
本発明におけるエポキシ樹脂用硬化剤とは、エポキシ樹脂を硬化するために用いられる硬化剤を指す。具体的には、酸無水物系硬化剤、ポリアミン系硬化剤、ポリフェノール系硬化剤、ポリメルカプタン系硬化剤等の重付加型硬化剤、イオン重合型の触媒型硬化剤、潜在性硬化剤等が挙げられる。
【００２６】
上記によるところの高熱伝導性の熱硬化性樹脂硬化物は、空間的にほぼ等方性を保ちながら、熱伝導率を大きく高めた高熱伝導性の熱硬化性樹脂硬化物となる。この熱硬化性樹脂自体の熱伝導率が高いため、例えば、高熱伝導性のフィラ粉末を同じ量混合した樹脂材料とすることで、従来のものよりもより高い熱伝導率を有する樹脂材料となる。
【００２７】
従って、同じ熱伝導率の場合、混合しなければならないフィラ粉末の量を減らすことができ、硬化前の樹脂粘度を下げられるために、成形性が向上する。このように、本発明の高熱伝導性の熱硬化性樹脂硬化物による効果は非常に大きく、発電機やモーター、変圧器等の絶縁層、半導体パッケージ用の材料、多層配線基板層間絶縁膜、基板ユニット、接着シート、塗布型接着剤、樹脂フィラ、バインダ樹脂、放熱板などに好適である。
【発明を実施するための最良の形態】
【００２８】
以下、本発明の実施例を示し具体的に説明する。なお、実施例中に記載するエポキシ樹脂モノマ、エポキシ樹脂用硬化剤、アクリル樹脂モノマの種類とその略号を以下に示す。
〔エポキシ樹脂モノマ〕
Ｔｗ８：４−（オキシラニルメトキシ）ベンゾイックアシッド−４，４'−〔１，８−オクタンジイルビス（オキシ）〕ビスフェノールエステル
Ｔｗ６：４−（オキシラニルメトキシ）ベンゾイックアシッド−４，４'−〔１，６−ヘキサンジイルビス（オキシ）〕ビスフェノールエステル
Ｔｗ４：４−（オキシラニルメトキシ）ベンゾイックアシッド−４，４'−〔１，４−ブタンジイルビス（オキシ）〕ビスフェノールエステル
ＢｚＥ：４−（４−オキシラニルブトキシ）ベンゾイックアシッド−１，４'−フェニレンエステル
ＢｉＥ：４，４'−ビフェノールジグリシジルエーテル
ＴＭＥ：３，３'，５，５'−テトラメチル−４，４'−ビフェノールジグリシジルエーテル
ＢＡＥ：ビスフェノールＡ−ジグリシジルエーテル
〔エポキシ樹脂用硬化剤〕
ＤＤＭ：４，４'−ジアミノジフェニルメタン
ＤＤＥ：４，４'−ジアミノジフェニルエーテル
ＤＤＳ：４，４'−ジアミノジフェニルスルフォン
ＤＤＢ：４，４'−ジアミノ−３，３'−ジメトキシビフェニル
ＤＳｔ：４，４'−ジアミノ−α−メチルスチルベン
ＤＢｚ：４，４'−ジアミノフェニルベンゾエート
〔アクリル樹脂モノマ〕
ＢｚＡ：４−（６−アクリロイルヘキシルオキシ）ベンゾイックアシッド−１，４'−フェニレンエステル
〔アクリル樹脂用硬化剤〕
ＢＰＯ：過酸化ベンゾイル
ＤＰＡ：ω，ω−ジメトキシ−ω−フェニルアセトフェノン
〔実施例 １〕
Ｔｗ８とＤＤＭを予め１６０℃で溶融して混合し、離型処理済みの金型に流し込み、加熱硬化することで厚さ５ｍｍの高熱伝導性の熱硬化性樹脂硬化物から成る樹脂板を作成した。なお、エポキシ樹脂モノマと硬化剤の配合比は化学量論比とし、硬化温度は１６０℃、硬化時間は１０時間とした。これらの条件は第１表にまとめて示す。
【００２９】
この樹脂板を直交ニコル状態に配置した２枚の偏光板の間に挿入し、顕微鏡で観察したところ、偏光解消による干渉縞が見られた。従って、この樹脂板は異方性構造を有していることが分かる。
【００３０】
この樹脂板の異方性構造単位をＴＥＭにより観察した。観察にはＲｕＯ４を染色剤に用い、倍率３０，０００倍で観察した。異方性構造単位の径の最大値は１６００ｎｍであり、異方性構造の割合は４０ｖｏｌ％であった。なお、異方性構造の部分の境界は、撮影した写真をコントラスト調整による画像処理により決定した。
【００３１】
第１図に撮影した写真から異方性構造の部分を決定した観察結果を示す。異方性構造は深さ方向にも同様に分布していることから、異方性構造の割合は、図（写真）の全体の面積に対する異方性構造部の面積の割合として算出した。異方性構造単位の径の最大値は、それぞれの異方性構造単位の最も長い部分の測定値とした。
【００３２】
この樹脂板の熱伝導率を測定したところ、０．８３Ｗ／ｍ・Ｋと非常に高い熱伝導率を示した。なお、熱伝導率は、平板比較法による試料の厚さ方向の値であり、測定時の試料の平均温度は約８０℃とした。なお、標準試料には、ほうけい酸ガラスを用いた。以上の結果は、第２表にまとめて示す。
〔実施例 ２〜５及び参考例〕
第１表に示すモノマと硬化剤を組み合わせて硬化した高熱伝導性の熱硬化性樹脂硬化物の樹脂板を、実施例１と同様に作成した。なお、硬化剤の配合量は第１表に示す量とし、硬化条件は第１表の硬化温度で行い硬化時間は１０時間とした。
【００３３】
この樹脂板の異方性構造の有無、熱伝導率、異方性構造単位の径の最大値、異方性構造の割合を実施例１と同様に測定し、その結果を第１表に併せて示す。いずれの樹脂板も異方性構造が確認され、異方性構造単位の径の最大値は４００ｎｍ以上、異方性構造の割合は２５ｖｏｌ％であった。
【００３４】
これらの樹脂板の熱伝導率は、０．６８〜１．０５Ｗ／ｍ・Ｋと非常に高かった。中でも、実施例１〜３のツインメソゲンタイプのエポキシ樹脂モノマを用いた樹脂板では、異方性構造単位の径の最大値、異方性構造の割合共に実施例４〜５に比べても大きく、熱伝導率０．８３〜１．０５Ｗ／ｍ・Ｋと極めて高かった。
【００３５】
以上の結果から、ツインメソゲンタイプのエポキシ樹脂モノマが、異方性構造単位の径の最大値、異方性構造の割合共に大きくするのに好適であり、より高い熱伝導率を達成できることが分かる。
〔比較例 １〜７〕
第１表に示すモノマと硬化剤を組み合わせて硬化した熱硬化性樹脂硬化物の樹脂板を、実施例１と同様に作成した。なお、硬化剤の配合量は第１表に示す量とし、硬化条件は第１表の硬化温度で行い硬化時間は１０時間とした。但し、比較例４は、ＵＶを照射しながら硬化反応を行い、その硬化時間は１時間とした。
【００３６】
この樹脂板の異方性構造の有無、熱伝導率、異方性構造単位の径の最大値、異方性構造の割合を実施例１と同様に測定し、その結果を第２表に併せて示す。
【００３７】
【表１】
0004118691.tif 000002
【００３８】
【表２】
0004118691.tif 000003
【００３９】
異方性構造単位の径の最大値が４００ｎｍ未満である比較例１，２の樹脂の熱伝導率は０．４４，０．３０Ｗ／ｍ・Ｋと低い。また、異方性構造の割合が２５ｖｏｌ％未満の比較例３，４の樹脂の熱伝導率は０．３３、０．３８Ｗ／ｍ・Ｋと低かった。また、異方性構造単位の径の平均値が７００ｎｍ未満であり、かつ、異方性構造の割合が２５ｖｏｌ％未満の比較例５，６の樹脂の熱伝導率は０．２９，０．２６Ｗ／ｍ・Ｋとさらに低い。なお、異方性構造を持たない比較例７の樹脂の熱伝導率は０．１９Ｗ／ｍ・Ｋと、非常に低い。
【００４０】
以上の実施例１〜５、参考例および比較例１〜７の樹脂の熱伝導率を、その異方性構造単位の径の最大値に対してプロットしたグラフを第１図に、異方性構造の割合に対してプロットしたグラフを第２図に示す。
【００４１】
第２図より、異方性構造の割合が４０ｖｏｌ％以上の場合、異方性構造単位の径の最大値が４００ｎｍ以上になることで、熱伝導率が急激に上昇することが分かる。但し、異方性構造の割合が２５ｖｏｌ％未満の場合、その効果はほとんど見られない。
また、第３図からは、異方性構造単位の径の最大値が４００ｎｍ以上の場合、異方性構造の割合が２５ｖｏｌ％以上となることで、熱伝導率が急激に上昇することが分かる。但し、異方性構造単位の径の最大値が４００ｎｍ未満の場合、その効果はほとんど見受けられない。
【産業上の利用可能性】
【００４２】
本発明によれば、空間的にほぼ等方性を保ちながら、熱伝導率を大きく高めた高熱伝導性の熱硬化性樹脂硬化物を得ることができ、これを電気・電子機器等の絶縁材料に用いることで、放熱性の良い電気・電子機器を得ることができる。
【図面の簡単な説明】
【００４３】
【図１】第１図は、本発明における高熱伝導性の熱硬化性樹脂硬化物のＴＥＭによる観察結果の一例を示す図である。
【図２】第２図は、本発明における高熱伝導性の熱硬化性樹脂硬化物の異方性構造単位の径の最大値と、熱伝導率との関係を示すグラフである。
【図３】第３図は、本発明における高熱伝導性の熱硬化性樹脂硬化物の異方性構造の割合と、熱伝導率との関係を示すグラフである。
【図１】
0004118691.tif 000004
【図２】
0004118691.tif 000005
【図３】
0004118691.tif 000006